바람직 한 구체 예 에서 , 가교 결합 방법 은 아조 비스 이소부 티 로 니트릴 ( AIBN ) 또는 또 다른 수용성 AIBN 유도체 ( 2 , 2 '- 아조 비스 ( 2 - 메틸 프로피온 아미딘 ) 디히 드 로 클로라이드 ) 를 사용 한다 . 본 명세서 에 따른 유용 한 다른 가교 결합제 는 N , N , N ', N '- 테트라메틸 에틸렌디아민 , 암모늄 퍼 설 페이트 , 벤조일 퍼 옥시드 및 아조 비스 이소부 티 로 니트릴 을 비롯 한 이 들 의 조합 을 포함 한다 . 일 구체 예 에서 , AIBN 또는 이 의 유도체 는 고온 에서 사용 된다 . AIBN 의 첨가 후 , 예비 중합체 용액 은 내부 직경 이 0 . 012 인치 ∼ 0 . 075 인치 범위 인 폴리 ( 에틸렌 ) 튜 빙 ( tubing ) 으로 주입 되 고 80 ℃ 에서 몇 시간 동안 항온 처리 된다 . 폴리 ( 에틸렌 ) 튜 빙 의 선택 은 미 세카 테터 또는 카 테터 적합성 을 제공 한다 . 미세 카테 터 를 통한 전달 의 경우 , 약 0 . 012 인치 ∼ 약 0 . 025 인치 의 폴리 ( 에틸렌 ) 튜 빙 직경 이 바람직 하 다 . 5 프렌치 사이즈 ( Fr : French Size ) 카테 터 를 통한 전달 의 경우 , 약 0 . 030 인치 ∼ 약 0 . 050 인치 의 폴리 ( 에틸렌 ) 튜 빙 직경 이 바람직 하 다 . 대안 적 으로 , 동일 한 직경 의 HYTREL ® ( DuPont , 독일 빌 밍 톤 소재 ) 튜 빙 이 사용 될 수 있 다 . HYTREL ® 튜 빙 은 용매 중 에 용해 시켜 튜 빙 으로부터 중합체 의 제거 를 용이 하 게 할 수 있 다 .